(57)【要約】      （修正有）【課題】クロム等の毒性の高い物質を使用することなく、水中で安定的に機能する蓄電材料、およびそれを用いた水溶液系二次電池を提供する。【解決手段】慨蓄電材料は、ポリアクリルアミド、ポリエーテル、ポリビニルエーテル等の親水性の主鎖に、環状ニトロキシドが置換することにより形成されたニトロキシドラジカル基からなる側鎖を少なくとも有するポリマーからなり、このポリマーの主鎖は架橋構造を含むものである。このポリマーに水と共に支持電解質を含有させて含水ゲルとする事により、水溶液系二次電池の正極または負極として使用できる。【選択図】なし【特許請求の範囲】
【請求項１】
親水性の主鎖に、ニトロキシドラジカル基からなる側鎖を少なくとも有するポリマーと、水とを含有する含水ゲルからなることを特徴とする蓄電材料。
【請求項２】
前記ポリマーの主鎖が、ポリアクリルアミド、ポリエーテル、ポリビニルエーテル、およびそれらの共重合体からなる群から選択される一種であることを特徴とする請求項１に記載の蓄電材料。
【請求項３】
前記ニトロキシドラジカル基からなる側鎖が、前記ポリマーの主鎖に環状ニトロキシドが置換することにより形成されたものであることを特徴とする請求項１又は２に記載の蓄電材料。
【請求項４】
前記環状ニトロキシドが、２，２，６，６−テトラメチルピペリジン−１−オキシル、２，２，５，５−テトラメチルピロリジン−１−オキシル、又は４，４，５，５−テトラメチルイミダゾリン−１−オキシル−３−オキシドであることを特徴とする請求項３に記載の蓄電材料。
【請求項５】
前記ポリマーの主鎖が架橋構造を含むものであることを特徴とする請求項１〜４の何れか１項に記載の蓄電材料。
【請求項６】
前記水と共に支持電解質を含有していることを特徴とする請求項１〜５の何れか１項に記載の蓄電材料。
【請求項７】
請求項１〜６の何れか１項に記載の蓄電材料を活物質とし、金属電極と、電解質水溶液とを具備することを特徴とする二次電池。
【請求項８】
前記金属電極は、亜鉛、アルミニウム、またはニッケルからなることを特徴とする請求項７に記載の二次電池。
【発明の詳細な説明】
【技術分野】
【０００１】
本発明は、吸湿あるいは水中で膨潤して含水ゲルを形成する有機ラジカルポリマーを用いた蓄電材料、およびそれを用いた二次電池に関する。
【背景技術】
【０００２】
安定ラジカル分子を高分子化したポリマーが、酸化還元樹脂の一つとして従来から合成されている。このようなポリマーは、２，２，６，６−テトラメチルピペリジン−１−オキシル（以下「ＴＥＭＰＯ」と略すことがある）が置換したアクリレートやスチレン誘導体のポリマーに代表され、例えばアルコールのアルデヒドやケトンへの酸化触媒能などを示す。
【０００３】
本発明者は、電極反応が一般に一電子移動であるため安定ラジカル経由の有機電極反応が可逆性高く生起する点に着目し、このような酸化還元能を電子の授受機能としてとらえ、電荷貯蔵材料として応用している。
【０００４】
【化１】
2009104819.tif 000002
【０００５】
例えば、電荷貯蔵材料の例として、有機ラジカルを側鎖に用いたポリマーの蓄電性能に着目し、正極、負極およびプロピレンカーボネート、アセトニトリルなどを用いた有機電解液を構成要素とする非水系二次電池の電極活物質として応用した例を先に出願した（特許文献１〜８参照）。
【０００６】
しかしながら、これらの出願は、非水系二次電池向けの蓄電材料として開発に関するものであり、水中における安定的な導電性については全く検討されていない。
【０００７】
一方、陽性レドックス・ゲル電解質と、陰性レドックス・ゲル電解質と、この二者の間の隔膜と、陽性レドックス・ゲル電解質に電気的に接続された陽極と、陰性レドックス・ゲル電解質に電気的に接続された陰極とから成る少なくとも一つのセルを含むレドックス・ゲル電池が開示されている（特許文献９参照）。具体的には、陽性レドックス・ゲル電解質と陰性レドックス・ゲル電解質に全ての反応種または反応物質がゲルに含まれるものであり、相間移動反応が含まれないことにより、レドックス・フロー電池で発生する系内の電解液の循環に関係するポンピング損失が最小限に抑えられ、高効率につながるとの記載がある。
【０００８】
しかしながら、この技術は陽性レドックス・ゲル電解質と、陰性レドックス・ゲル電解質を組み合わせることで高効率化をはたしており、電極反応に用いるレドックス・ゲルは従来からあるもので、かつ、クロムのような毒性の高い重金属を含んでおり、環境負荷が高いという問題もある。
【０００９】
【特許文献１】特開２００４−２２７９４５号公報
【特許文献２】特開２００４−２２７９４６号公報
【特許文献３】特開２００４−２２８００８号公報
【特許文献４】特開２００４−２５９６１８号公報
【特許文献５】特開２００６−７３２３９号公報
【特許文献６】特開２００６−７３２４１号公報
【特許文献７】特開２００７−３５３７５号公報
【特許文献８】特開２００７−１８４２２７号公報
【特許文献９】特表２００２−５１８７９５号公報
【発明の開示】
【発明が解決しようとする課題】
【００１０】
本発明はこのような事情に鑑み、毒性の高い物質を用いることなく、水中で安定的に機能する蓄電材料およびそれを用いた二次電池を提供することを課題とする。
【００１１】
本発明者らは前記課題を解決するために鋭意研究を重ねた結果、親水性の主鎖を有し、ニトロキシドラジカル基からなる側鎖を少なくとも有するポリマーを含水させた含水ゲルが、蓄電材料として使用できることを見出し、本発明を完成させた。
【００１２】
かかる本発明の第１の態様は、親水性の主鎖に、ニトロキシドラジカル基からなる側鎖を少なくとも有するポリマーと、水とを含有する含水ゲルからなることを特徴とする蓄電材料にある。
【００１３】
本発明の第２の態様は、前記ポリマーの主鎖が、ポリアクリルアミド、ポリエーテル、ポリビニルエーテル、およびそれらの共重合体からなる群から選択される一種であることを特徴とする第１の態様に記載の蓄電材料にある。
【００１４】
本発明の第３の態様は、前記ニトロキシドラジカル基からなる側鎖が、前記ポリマーの主鎖に環状ニトロキシドが置換することにより形成されたものであることを特徴とする第１又は２の態様に記載の蓄電材料にある。
【００１５】
本発明の第４の態様は、前記環状ニトロキシドが、２，２，６，６−テトラメチルピペリジン−１−オキシル（＝ＴＥＭＰＯ）、２，２，５，５−テトラメチルピロリジン−１−オキシル（以下ＰＲＯＸＹＬと略すことがある）、又は４，４，５，５−テトラメチルイミダゾリン−１−オキシル−３−オキシド（以下ニトロニルニトロキシドと略すことがある）であることを特徴とする第３の態様に記載の蓄電材料にある。
【００１６】
本発明の第５の態様は、前記ポリマーの主鎖が架橋構造を含むものであることを特徴とする第１〜４の何れかの態様に記載の蓄電材料にある。
【００１７】
本発明の第６の態様は、前記水と共に支持電解質を含有していることを特徴とする第１〜５の何れかの態様に記載の蓄電材料にある。
【００１８】
本発明の第７の態様は、第１〜６の何れかの態様に記載の蓄電材料を活物質とし、金属電極と、電解質水溶液とを具備することを特徴とする二次電池にある。
【００１９】
本発明の第８の態様は、前記金属電極は、亜鉛、アルミニウム、またはニッケルからなることを特徴とする第７の態様に記載の二次電池にある。
【発明を実施するための最良の形態】
【００２０】
本発明で用いられるポリマーは、親水性の主鎖を有し、ニトロキシドラジカル基からなる側鎖を少なくとも有する有機ラジカルポリマーである。
【００２１】
ここで、有機ラジカルポリマーの主鎖は、親水性を有し、高分子鎖内に水分あるいは水溶性電解質を取り込んでゲル化できるものであればいかなるものでもよい。
【００２２】
ここでいう親水性を有するポリマーの主鎖とは、水に対する親和性が高いポリマー鎖を指す。より具体的には、主鎖となるポリマー鎖からなるポリマー単体と多量の水とを接触させることで、ポリマーの１０質量％以上の水が含浸できて、かつゲル化するポリマー鎖を指す。
【００２３】
具体的には、ポリアクリルアミド、ポリエーテル、ポリビニルエーテル、およびそれらの共重合体からなる群から選択されるものを主鎖とすることができる。
【００２４】
また、有機ラジカルポリマーの主鎖は、架橋構造を含むものであってもよい。架橋構造を含むことにより、任意に導電性含水ゲルの機械的強度を高めることが可能となる。
【００２５】
本発明において、主鎖が架橋構造を有するとは、高分子化合物が共有結合等により分子間に結合を生じ、三次元ポリマーもしくは網目ポリマーが形成された構造を有することを意味する。本発明の架橋構造を有する重合体は、架橋点の割合に依存して、ある程度の架橋点間距離で、三次元的又は網目状の高分子構造が形成されたものとなる。
【００２６】
架橋構造を有する重合体の製造方法は特に限定されないが、例えば、重合反応後に親水性の主鎖を形成するモノマーと、少なくとも一種の多官能性モノマーとを共重合させることにより製造することができる。
【００２７】
多官能性モノマーとしては、重合反応後に親水性の主鎖を形成するモノマーと重合する部位を２つ以上、例えば２〜４程度有するモノマーを使用する。重合反応後に親水性の主鎖を形成するモノマーと共重合することができる官能基としては、例えばエチレン系二重結合が挙げられる。多官能性モノマーとして、具体的には、ジビニルベンゼン、多官能アクリレート、多官能メタクリレート等の多官能ビニル系モノマー等が挙げられる。
【００２８】
本発明で使用できる有機ラジカルポリマーの側鎖置換基を構成するためには、水中でも安定な酸化還元を繰り返すラジカル化合物を使用することができ、水中で安定な一電子移動を行うラジカル化合物であればいかなるものでもよく、例としては、環状ニトロキシドラジカルが挙げられる。
【００２９】
環状ニトロキシドラジカルは、環状ニトロキシドを主鎖に置換することに形成され、より詳しくは、２，２，６，６−テトラメチルピペリジン−１−オキシル（＝ＴＥＭＰＯ）、２，２，５，５−テトラメチルピロリジン−１−オキシル（＝ＰＲＯＸＹＬ）、又は４，４，５，５−テトラメチルイミダゾリン−１−オキシル−３−オキシド（＝ニトロニルニトロキシド）を置換させることにより形成されたものを挙げることができる。
【００３０】
また、ラジカル化合物は、ラジカル化合物の前駆体となる化合物、すなわち、電極反応等で酸化又は還元されてラジカル状態となる化合物でもよく、この場合、ゲルを作成した後に電極反応等の酸化もしくは還元反応によりラジカル部位を生起させればよい。
【００３１】
本発明に使用できる有機ラジカルポリマーの数平均分子量は、水に膨潤するが溶け出さない限り特に限定されないが、好ましくは５００以上５０００００以下である。
【００３２】
本発明の蓄電材料は、このような有機ラジカルポリマーと水とを含有するものであり、水の少なくとも一部がポリマーの主鎖に取り込まれてゲル化したものである。
【００３３】
本発明の蓄電材料とする場合、有機ラジカルポリマーの含水前と含水後の質量変化が、膨潤時にそれほど大きな体積変化を伴わない範囲であることが好ましい。具体的には０．１質量％以上１０００質量％以下であることが好ましく、１０質量％以上５０質量％以下であることがより好ましい。
【００３４】
また、本発明の蓄電材料は水と共に支持電解質を含有してもよい。支持電解質を含有することにより、電極活物質の内部抵抗の低下ができることで、一段と優れた電池特性を備えることが可能となる。支持電解質を含有する場合の濃度は、水に溶解する限り特に限定されないが、好ましくは０．０１〜１０ｍｏｌ／ｌである。
【００３５】
本発明で支持電解質として使用できる電解質塩は当該分野で公知の電解質塩であってよい。例えば、塩化ナトリウム、塩化カリウム、塩化カルシウム、塩化アンモニウム、塩化鉄、塩化アルミニウム、塩化亜鉛、塩化ニッケル、硫酸ナトリウム、硫酸カリウム、硫酸カルシウム、硫酸アンモニウム、硫酸鉄、硫酸アルミニウム、硫酸亜鉛、硫酸ニッケルなどを挙げることができる。
【００３６】
本発明の二次電池は、少なくとも正極、負極及び電解液を構成成分とし、充電・放電反応といった電極反応に直接関与する正極もしくは負極の活物質として、上述した蓄電材料を用いたものである。本発明の蓄電材料は、二次電池の電極活物質の役割を果たす材料であり、正極活物質、負極活物質の何れに用いることもできる。
【００３７】
すなわち、本発明に係る二次電池は、少なくとも正極と、負極と、電解液とを構成部材とし、正極もしくは負極の活物質として本発明の蓄電材料を用いたものであり、蓄電材料が正極もしくは負極と共に設けられていてもよいし、正極又は負極を蓄電材料で構成するようにしてもよい。
【００３８】
なお、蓄電材料は、含水ゲルとして二次電池に組み込む必要はなく、含水させる前の有機ラジカルポリマーの薄膜などを二次電池の構成部材に設け、電解液を導入させる段階で電解液を薄膜に含水させて蓄電材料とすればよい。
【００３９】
電極上への蓄電材料の形成は、本発明の蓄電材料に加えて、当該分野で公知の各種材料を添加して用いることができる。例えば、導電補助材、結着剤、又は電解質等の添加剤を含有してもよい。
【００４０】
導電補助材は、電子伝導性を補助して集電を容易にし、電気抵抗を低減する効果があるものである。例えば、炭素素材、金属材料、導電性高分子、イオン伝導材などが挙げられ、具体的には、グラファイト、ケッチェンブラック、カーボンブラック、アセチレンブラック等の炭素素材、ニッケル、チタン、銅、ステンレススチール、銀、金、白金、アルミニウム、コバルト、鉄、クロム等の金属材料、ポリアセン、ポリアセチレン、ポリピロール、ポリアニリン、ポリチオフェン、ポリフェニレン、ポリフェニレンビニレン等の導電性高分子等などが例示できる。
【００４１】
結着剤としては、ポリエチレン、ポリプロピレン等のポリオレフィン、ポリフッ化ビリニデン、テトラフルオロエチレンポリマー、フッ化ビリニデン−ヘキサフルオロプロピレン共重合ポリマー等のフッ素系樹脂、ポリスチレン系樹脂、ポリイミド系樹脂、ポリエチレン−ポリビニルアルコール共重合体、スチレン−ブタジエンラバー、ポリビニルアルコール、ポリビニルブチラール、ポリビニルメチルエーテル、ポリビニルエチルエーテル、ポリビニルイソブチルエーテル、カルボキシメチルセルロース、ヒドロキシエチルセルロース、ヒドロキシプロピルセルロース、ヒドロキシメチルエチルセルロース、ポリエチレングリコール等などが挙げられる。
【００４２】
本発明の二次電池において、電極活物質層として機能する含水ゲルからなる蓄電材料を形成する基材の種類に制限はなく、例えば、電極集電体や、表面に電極集電体層が形成された基材が用いられる。例えば、アルミニウム及びその合金、ニッケル、ステンレス、金、銀、銅、導電性の炭素電極素材、ガラス、プラスチック等が挙げられる。ガラスやプラスチックなど、通常、表面が絶縁体である場合は原則として表面に導電性層を設ける。導電性層としては、アルミニウム及びその合金、ニッケル、金、銀、銅、ＩＴＯ等の導電体や、ポリアセチレン、ポリピロール、ポリアニリン、ポリチオフェン等の導電性高分子が好適に利用できる。なお、基材及びその表面が絶縁体であっても、最終的に蓄電デバイスを構成したときに電極活物質層として機能すればよく、例えば、対極との間に積層されるセパレーターを基材として、その上に、塗布液を塗布してもよい。セパレーターとしては、例えば、不織布や多孔性フィルムが挙げられる。集電体は当該分野で公知の集電体をいずれも使用することができる。例えば金、銀、白金、炭素、アルミなどが挙げられる。
【００４３】
なお、上述した基材上に含水ゲルからなる蓄電材料を形成する場合には、上述したような含水ゲルを構成する有機ラジカルポリマーの薄膜を形成しておき、二次電池を構成する段階で電解液を導入することにより、薄膜に含水させて蓄電材料とすればよい。
【００４４】
本発明の二次電池に使用できる負極は、当該分野で公知の負極であってよく、例えば亜鉛、アルミ、鉄、ニッケル、スズなどが挙げられる。これらの負極の中でも、亜鉛、アルミが高い起電力を得られること、および価格の点から特に好ましく使用できる。
【実施例】
【００４５】
以下、本発明の詳細について合成例、実施例により具体的に説明するが、本発明はこれらの実施例に限定されるものではない。
【００４６】
＜重合体の合成＞
［製造例１］
（製造例１−１）Ｎ−（２，２，６，６−テトラメチルピペリジン−４−イル）−アクリルアミドの合成
【００４７】
【化２】
2009104819.tif 000003
【００４８】
４−アミノ−２，２，６，６−テトラメチルピペリジン  ２．５ｇ（１５．９ｍｍｏｌ）をベンゼン中、アクリルクロライド  １．２９ｍｌ（１５．９ｍｍｏｌ）と反応させる。室温で２時間攪拌後、析出した固体を回収し、再結晶精製を経て白色板上結晶としてＮ−（２，２，６，６−テトラメチルピペリジン−４−イル）−アクリルアミド  １．３８ｇ（収率４１％）を得た。
【００４９】
得られたＮ−（２，２，６，６−テトラメチルピペリジン−４−イル）−アクリルアミドのＮＭＲ測定データ、質量分析、および元素分析結果を以下に示す。
【００５０】
1Ｈ−ＮＭＲ（５００ＭＨｚ，ＣＤＣｌ3）δ（ｐｐｍ）：６．３０（ｄ，  １Ｈ，  Ｊ＝１．５Ｈｚ），  ６．０９−６．０４（ｑ，  １Ｈ），  ５．６３（ｄ，  １Ｈ，  Ｊ＝１１．６Ｈｚ），  ５．４０（ｓ，  １Ｈ），  ４．３６（ｍ，  １Ｈ），  １．９２（ｄ，  １Ｈ，  Ｊ＝１２．５Ｈｚ），  １．２７（ｓ，  ６Ｈ），  １．１３（ｓ，  ６Ｈ），  ０．９５（ｔ，  ２Ｈ，  Ｊ＝１２．２Ｈｚ）
【００５１】
13Ｃ−ＮＭＲ（５００ＭＨｚ，ＣＤＣｌ3）δ（ｐｐｍ）：１６４．７，  １３１．３，  １２６．０，  ５０．９，  ４５．２，  ４２．７，  ３５．１，  ２８．６．
【００５２】
Ｍａｓｓ（ｍ／ｚ）：  ［Ｍ＋１］：  ｆｏｕｎｄ，２１１；ｃａｌｃｄ，２１１．
【００５３】
元素分析Ｆｏｕｎｄ：Ｃ，６２．９；  Ｈ，  ９．５；  Ｎ，  １１．１％．  Ｃａｌｃｄ  ： Ｃ，６３．９；  Ｈ，  ９．７；  Ｎ，  １１．７％
【００５４】
（製造例１−２）ポリ（Ｎ−（２，２，６，６−テトラメチルピペリジン−４−イル）−アクリルアミド）の合成
【００５５】
【化３】
2009104819.tif 000004
【００５６】
Ｎ−（２，２，６，６−テトラメチルピペリジン−４−イル）−アクリルアミド  １００ｍｇ（０．４７ｍｍｏｌ）をエタノ−ル中、アゾビスイソブチロニトリル（ＡＩＢＮと略す）  ３．８ｍｇ（２４μｍｏｌ）を開始剤として、７０℃で二時間攪拌し、ポリ（Ｎ−（２，２，６，６−テトラメチルピペリジン−４−イル）−アクリルアミド）を無色透明固体８３ｍｇ（収率８３％）として得た。
【００５７】
（製造例１−３）ポリ（Ｎ−（２，２，６，６−テトラメチルピペリジン−１−オキシル−４−イル）−アクリルアミド）の合成
【００５８】
【化４】
2009104819.tif 000005
【００５９】
ポリ（Ｎ−（２，２，６，６−テトラメチルピペリジン−４−イル）−アクリルアミド）  １００ｍｇを、３等量のｍ−クロロ過安息香酸（ｍＣＰＢＡと略す）２４６ｍｇとアセトン中で２４時間攪拌した。橙色固体を回収し、メタノールを用いて洗浄した。得られたポリマーの分子量は数平均分子量３８０００（ポリスチレン換算）、分散度（重量平均分子量／数平均分子量）２．２であった。（収量８０ｍｇ、収率８０％）ＥＳＲ測定およびＳＱＵＩＤ磁化測定よりラジカルの定量的な発生を確認した。
【００６０】
［製造例２］
（製造例２−１）４−ビニルオキシ−２，２，６，６−テトラメチルピペリジン−１−オキシルの合成
【００６１】
【化５】
2009104819.tif 000006
【００６２】
４−ヒドロキシ−２，２，６，６−テトラメチルピペリジン−１−オキシル  ２．５７ｇ（１４．９ｍｍｏｌ）、炭酸ナトリウム  ９４４ｍｇ（８．９２ｍｍｏｌ）、ビス（１，５−シクロオクタジエン）ジイリジウム（Ｉ）ジクロリド（＝［Ｉｒ（ｃｏｄ）Ｃｌ］2）１０３ｍｇ（１４１μｍｏｌ）をトルエン中、アルゴン雰囲気下で攪拌し、さらに酢酸ビニル  ２．８ｍｌ（２９．２ｍｍｏｌ）を加え、９０℃で５時間反応させた。エーテル抽出、クロロホルムを用いカラム精製を経て４−ビニルオキシ−２，２，６，６−テトラメチルピペリジン−１−オキシル  １．４４ｇ（収率４９％）を得た。
【００６３】
得られた４−ビニルオキシ−２，２，６，６−テトラメチルピペリジン−１−オキシルのＮＭＲ測定データ、質量分析、および元素分析結果を以下に示す。
【００６４】
1Ｈ−ＮＭＲ（５００ＭＨｚ，ＣＤＣｌ3）δ（ｐｐｍ）：６．４４（ｄｄ，  １Ｈ，  Ｊ＝８．７，  ７．７Ｈｚ），  ４．４７（ｄ，  １Ｈ，  Ｊ＝５．０Ｈｚ），  ４．１９（ｍ，  ２Ｈ），  １．６８（ｔ，  ２Ｈ，  Ｊ＝１２．１Ｈｚ），  １．３３（ｓ，  ６Ｈ），  １．３０（ｓ，  ６Ｈ）．
【００６５】
13Ｃ−ＮＭＲ（５００ＭＨｚ，ＣＤＣｌ3）δ（ｐｐｍ）：１５０，  ８８．０，  ５８．５，  ４４．０，  ２０．３．
【００６６】
Ｍａｓｓ（ｍ／ｚ）：  ［Ｍ］：ｆｏｕｎｄ，１９８；  ｃａｌｃｄ，１９８．
【００６７】
元素分析Ｆｏｕｎｄ：Ｃ，６６．２；  Ｈ，９．９；  Ｎ，  ７．０％．  Ｃａｌｃｄ  ： Ｃ，６７．０；  Ｈ，  ９．７；  Ｎ，  ７．１％
【００６８】
（製造例２−２）ポリ（４−ビニルオキシ−２，２，６，６−テトラメチルピペリジン−１−オキシル）の合成
【００６９】
【化６】
2009104819.tif 000007
【００７０】
４−ビニルオキシ−２，２，６，６−テトラメチルピペリジン−１−オキシル  ９７．０ｇ（４８９ｍｍｏｌ）をジクロロメタン溶媒  ５５０ｍｌ中、三フッ化ホウ素ジエチルエーテル錯体  １．２３ｍｌ（９．８ｍｍｏｌ）を開始剤として−２０℃で２０時間反応させた。メタノール中に分散洗浄させた後、５０℃で１２時間減圧乾燥することでポリ（４−ビニルオキシ−２，２，６，６−テトラメチルピペリジン−１−オキシル）を得た（収量９２．６ｇ、収率９６％）。
【００７１】
［製造例３］
（製造例３−１）４−グリシジロキシ−２，２，６，６−テトラメチルピペリジン−１−オキシルの合成
【００７２】
【化７】
2009104819.tif 000008
【００７３】
５０質量％水酸化ナトリウム水溶液  ４ｍｌにエピクロロヒドリン  ２．５ｍｌ（３０ｍｍｏｌ）テトラブチルアンモニウム硫酸水素ナトリウム  ８４ｍｇ（２３９μｍｏｌ）を加え、攪拌する。４−ヒドロキシ−２，２，６，６テトラメチルピペリジン−1−オキシル  １．０３ｇ（５．９８ｍｍｏｌ）をさらに加え、室温で１２時間反応させる。エーテル抽出、エ−テル／ヘキサン混合溶媒（混合容積比＝１／１）を用いカラム精製を経て４−グリシジロキシ−２，２，６，６−テトラメチルピペリジン−１−オキシル  １．１４ｇ（収率８４％）を得た。
【００７４】
得られた４−グリシジロキシ−２，２，６，６−テトラメチルピペリジン−１−オキシルのＮＭＲ測定データ、質量分析、および元素分析結果を以下に示す。
【００７５】
1Ｈ−ＮＭＲ（５００ＭＨｚ，ＣＤＣｌ3）δ（ｐｐｍ）：３．７１（ｄｄ，  １Ｈ，  Ｊ＝１１．３，  ３．０Ｈｚ），  ３．６４（ｍ，  １Ｈ），  ３．４０（ｄｄ，  １Ｈ，  Ｊ＝１１．３，  ５．８Ｈｚ），  ３．１１（ｍ，  １Ｈ），  ２．７７（ｔ，  １Ｈ，  Ｊ＝４．６Ｈｚ），  ２．５８（ｄｄ，  １Ｈ，  Ｊ＝５．２，  ２．７Ｈｚ），  １．９２（ｍ，  ２Ｈ），  １．４４（ｑ，  ２Ｈ，  Ｊ＝１２．２Ｈｚ），  １．１４（ｓ，  ６Ｈ）．
【００７６】
13Ｃ−ＮＭＲ（５００ＭＨｚ，ＣＤＣｌ3）δ（ｐｐｍ）：７１．１，  ６８．９，  ５８．９，  ５０．９，  ４４．５，  ４４．３，  ３２．０  ，２０．５．
【００７７】
Ｍａｓｓ（ｍ／ｚ）：  ［Ｍ］：  ｆｏｕｎｄ，２２８；  ｃａｌｃｄ，２２８．
【００７８】
元素分析Ｆｏｕｎｄ：Ｃ，６２．９；  Ｈ，  ９．５；  Ｎ，  ６．２％．  Ｃａｌｃｄ  ： Ｃ，６３．１；  Ｈ，  ９．７；  Ｎ，  ６．１％
【００７９】
（製造例３−２）ポリ（（２，２，６，６−テトラメチルピペリジン−１−オキシル−４−イル）−グリシジルエーテル）の合成
【００８０】
【化８】
2009104819.tif 000009
【００８１】
４−グリシジロキシ−２，２，６，６−テトラメチルピペリジン−１−オキシル  ２２８ｍｇ（１．００ｍｍｏｌ）をテトラヒドロフラン（＝ＴＨＦ）中、ｔｅｒｔ−ブトキシカリウム（＝ｔ−ＢｕＯＫ）  ５．６ｍｇ（０．０５ｍｍｏｌ）を重合開始剤として加え、窒素雰囲気下、６０℃で２４時間反応後、ジエチルエーテルへの再沈殿精製を経て橙色粉末としてポリ（（２，２，６，６−テトラメチルピペリジン−１−オキシル−オキシル−４−イル）−グリシジルエーテル）を得た。得られたポリマーの分子量は数平均分子量３６００（ポリスチレン換算）、分散度（重量平均分子量／数平均分子量）１．４であった（収量１５０ｍｇ、収率６６％）。
【００８２】
［製造例４］
（製造例４−１）４−ビニルベンズアルデヒドの合成
【００８３】
【化９】
2009104819.tif 000010
【００８４】
メチルトリフェニルホスフィンブロミド  ２．７０ｇ（７．５８ｍｍｏｌ）をＴＨＦ中、炭酸カリウム  １．２４ｇと、氷浴中で攪拌し、イリドを形成させる。テレフタルアルデヒド  １．００ｇ（７．４６ｍｍｏｌ）を加え、室温で１２時間攪拌した。クロロホルム抽出、およびヘキサン／クロロホルム混合溶媒（混合容積比＝１／２）を用いカラム精製を経て４−ビニルベンズアルデヒド  ５３１ｍｇ（収率５４％）を得た。
【００８５】
得られた４−ビニルベンズアルデヒドのＮＭＲ測定データ、および質量分析結果を以下に示す。
【００８６】
1Ｈ−ＮＭＲ（５００ＭＨｚ，ＣＤＣｌ3）δ（ｐｐｍ）：９．９４（ｓ，  １Ｈ），  ７．７８（ｄ，  ２Ｈ，  Ｊ＝８．５Ｈｚ），  ７．６１（ｄ，  ２Ｈ，  Ｊ＝８．５Ｈｚ），  ６．７６（ｄｄ，  ４Ｈ，  Ｊ＝１０．７，  １７．５Ｈｚ），  ５．８６（ｄ，  １Ｈ，  Ｊ＝１７．４Ｈｚ），  ５．３８（ｄ，  １Ｈ，  Ｊ＝１１．０Ｈｚ）．
【００８７】
13Ｃ−ＮＭＲ（５００ＭＨｚ，ＣＤＣｌ3）δ（ｐｐｍ）：１９１．１，  １４２．９，  １３５．５，  １３５．３，  １２９．６，  １２６．３，  １１７．０．
【００８８】
Ｍａｓｓ（ｍ／ｚ）：  ［Ｍ］：  ｆｏｕｎｄ，１３２；  ｃａｌｃｄ，１３２．
【００８９】
（製造例４−２）４，４，５，５−テトラメチル−２−（４−ビニルフェニル）−イミダゾリジン−１，３−ジオールの合成
【００９０】
【化１０】
2009104819.tif 000011
【００９１】
４−ビニルベンズアルデヒド  ３．１１ｇ（２３．５ｍｍｏｌ）を水、メタノール混合溶媒中、酢酸ナトリウム  ２．１２ｇ（２５．８ｍｍｏｌ）とビスヒドロキシルアンモニウムスルフェート塩  ６．３６ｇ（２５．８ｍｍｏｌ）を加え、２４時間攪拌した。反応終了後、溶媒を除去し、固体を水洗し、４，４，５，５−テトラメチル−２−（４−ビニルフェニル）−イミダゾリジン−１，３−ジオール  ４．９２ｇ（収率８０％）を得た。
【００９２】
得られた４，４，５，５−テトラメチル−２−（４−ビニルフェニル）−イミダゾリジン−１，３−ジオールのＮＭＲ測定データ、質量分析、および元素分析結果を以下に示す。
【００９３】
1Ｈ−ＮＭＲ（５００ＭＨｚ，ＣＤＣｌ3）δ（ｐｐｍ）：７．４８（ｑ，  ４Ｈ，  Ｊ＝２７．７，  ４．０Ｈｚ），  ６．７６（ｄｄ，  １Ｈ，  Ｊ＝１０．６，  １７．７Ｈｚ），  ５．８４（ｄ，  １Ｈ，  Ｊ＝１８．０Ｈｚ），  ５．２２（ｄ，  １Ｈ，  Ｊ＝１０．７Ｈｚ），  ４．６４（ｓ，  １Ｈ），  １．１５（ｓ，  ６Ｈ）．
【００９４】
13Ｃ−ＮＭＲ（５００ＭＨｚ，ＣＤＣｌ3）δ（ｐｐｍ）：１６５．０，  １４５．３，  １３９．８，  １３１．５，  １２８．３，  １１５．８，  ９３．３，  ６９．３，  ３７．５，  ３２．３，  ２７．０，  １９．７．
【００９５】
Ｍａｓｓ（ｍ／ｚ）：  ［Ｍ＋１］：  ｆｏｕｎｄ，２６３；  ｃａｌｃｄ，２６３．
【００９６】
元素分析Ｆｏｕｎｄ：Ｃ，４９．１；  Ｈ，  ５．７；  Ｎ，  ８．９％．  Ｃａｌｃｄ：Ｃ，４９．５；  Ｈ，６．１；  Ｎ，８．９％
【００９７】
（製造例４−３）１，３−ビス−（ｔ−ブチル−ジメチルシロキシ）−４，４，５，５−テトラメチル−２−（４−ビニルフェニル）−イミダゾリジンの合成
【００９８】
【化１１】
2009104819.tif 000012
【００９９】
４，４，５，５−テトラメチル−２−（４−ビニルフェニル）−イミダゾリジン−１，３−ジオール  ３．００ｇ（１１．４ｍｍｏｌ）をジメチルホルムアミド（＝ＤＭＦ）中、イミダゾ−ル  ３．８９ｇ（５７．２ｍｍｏｌ）とｔｅｒｔ−ブチルジメチルシリルクロリド（ＴＢＤＭＳ−Ｃｌと略す）  ８．６ｇ（５７．２ｍｍｏｌ）を加えて、５０℃、アルゴン雰囲気下で１２時間攪拌した。クロロホルム抽出、およびヘキサンを用いたカラム精製を経て１，３−ビス−（ｔ−ブチル−ジメチルシロキシ）−４，４，５，５−テトラメチル−２−（４−ビニルフェニル）−イミダゾリジン  ３．８１ｇ（収率６８％）を得た。
【０１００】
得られた１，３−ビス−（ｔ−ブチル−ジメチルシロキシ）−４，４，５，５−テトラメチル−２−（４−ビニルフェニル）−イミダゾリジンのＮＭＲ測定データ、質量分析、および元素分析結果を以下に示す。
【０１０１】
1Ｈ−ＮＭＲ（５００ＭＨｚ，ＣＤＣｌ3）δ（ｐｐｍ）：７．３７（ｓ，  ４Ｈ），  ６．７６（ｄｄ，  ４Ｈ，  Ｊ＝１７．７，  １１．１Ｈｚ），  ５．７９（ｄ，  １Ｈ，  Ｊ＝１７．７Ｈｚ），  ５．２９（ｄ，  ２Ｈ，  Ｊ＝１１．０  Ｈｚ），  ４．６３（ｓ，  １Ｈ），  １．２０（ｓ，  １２Ｈ），  ０．８３（ｓ，  １８Ｈ），  −０．０４（ｓ，  ６Ｈ），  −０．８２（ｓ，  ６Ｈ）．
【０１０２】
13Ｃ−ＮＭＲ（５００ＭＨｚ，ＣＤＣｌ3）δ（ｐｐｍ）：１３７．２，  １３７．０，  １３０．９，  １２５．４，  １１３．２，  ９３．９，  ２４．８，  ２６．３，  １７．９，  １７．２，  −３．８，  −５．０４．
【０１０３】
Ｍａｓｓ（ｍ／ｚ）：  ［Ｍ］：  ｃａｌｃｄ，４８９；ｆｏｕｎｄ，４９０．
【０１０４】
元素分析Ｆｏｕｎｄ：Ｃ，６６．３；  Ｈ，  １０．０；  Ｎ，  ５．７％．  Ｃａｌｃｄ  ｆｏｒ  Ｃ27Ｈ52Ｎ2Ｏ2Ｓｉ2：Ｃ，６６．１；  Ｈ，１０．３；  Ｎ，５．７％
【０１０５】
（製造例４−４）１，３−ビス−（ｔ−ブチル−ジメチルシロキシ）−４，４，５，５−テトラメチル−２−（４−ビニルフェニル）−イミダゾリジン−アクリルアミド共重合体の合成
【０１０６】
【化１３】
2009104819.tif 000013
【０１０７】
１，３−ビス−（ｔ−ブチル−ジメチルシロキシ）−４，４，５，５−テトラメチル−２−（４−ビニルフェニル）−イミダゾリジン  １００ｍｇ（２０４μｍｏｌ）とアクリルアミド  １０ｍｇ（１３６μｍｏｌ）をＴＨＦ溶媒中ＡＩＢＮ  ２．７ｍｇ（１７μｍｏｌ）を開始剤として用い、７０℃で１２時間攪拌した。ジエチルエーテルへの再沈殿精製を経て白色粉末として１，３−ビス−（ｔ−ブチル−ジメチルシロキシ）−４，４，５，５−テトラメチル−２−（４−ビニルフェニル）−イミダゾリジン−アクリルアミド共重合体を得た。得られたポリマーの分子量は数平均分子量８６００（ポリスチレン換算）、分散度（重量平均分子量／数平均分子量）１．５であった（収量８４ｍｇ、収率７６％）。
【０１０８】
（製造例４−５）ニトロニルニトロキシド置換ポリスチレン−ポリアクリルアミド共重合体の合成
【０１０９】
【化１４】
2009104819.tif 000014
【０１１０】
前駆体ポリマー  １００ｍｇ（３１０μｍｏｌ）をＴＨＦ中でテトラ（ｎ−ブチル）アンモニウムフロリド（＝ｎ−Ｂｕ4ＮＦ）  ２０２ｍｇ（７７５μｍｏｌ）と室温で２４時間攪拌した。続いて過ヨウ素酸ナトリウムの飽和溶液を加え、さらに３０分攪拌し、ジクロロメタン抽出、水への再沈殿精製を経てニトロニルニトロキシド置換ポリスチレン−ポリアクリルアミド共重合体を得た。得られたポリマーの分子量は数平均分子量８６００（ポリスチレン換算）、分散度（重量平均分子量／数平均分子量）１．６であった（収量３６ｍｇ、収率８１％）。
ＥＳＲ測定およびＳＱＵＩＤ磁化測定よりラジカルの定量的な発生を確認した。
【０１１１】
＜蓄電材料及びそれを用いた二次電池の作成＞
（実施例１）
製造例１で合成した重合体をスピンコート法によりグラッシーカーボンプレート電極上に厚さ１００ｎｍで塗布した。これを、真空中４０℃で一晩乾燥し、薄膜電極を得た。
【０１１２】
次に、得られた薄膜電極を電解液に浸して、電極中の空隙に電解液を染み込ませ、蓄電材料からなる薄膜ゲル電極とした。電解液として、１．０ｍｏｌ／Ｌの塩化亜鉛、および１．０ｍｏｌ／Ｌの塩化アンモニウムの混合水溶液を用いた。また、負極として亜鉛を用いた。
【０１１３】
以上のように作製した測定セルを、１ｍＡの定電流で、電圧が２．１Ｖになるまで充電、その後、１ｍＡの定電流で放電を行った。その結果、電圧は１．６Ｖ付近で１時間２０分間ほぼ一定となり、その後急激に低下した。これにより電池として動作していることを確認した。電圧が１．４Ｖまで低下したところで再び充電を行い、さらに、１．４〜２．１Ｖの範囲で充放電を１０回繰り返し、二次電池としての動作を確認した。
【０１１４】
（実施例２）
製造例２で合成した重合体をスピンコート法によりグラッシーカーボンプレート電極上に厚さ１００ｎｍで塗布した。これを、真空中４０℃で一晩乾燥し、薄膜電極を得た。
【０１１５】
次に、得られた薄膜電極を電解液に浸して、電極中の空隙に電解液を染み込ませ、蓄電材料からなる薄膜ゲル電極とした。電解液として、１．０ｍｏｌ／Ｌの塩化亜鉛、および１．０ｍｏｌ／Ｌの塩化アンモニウムの混合水溶液を用いた。また、負極として亜鉛を用いた。
【０１１６】
以上のように作製した測定セルを、１ｍＡの定電流で、電圧が２．２Ｖになるまで充電、その後、１ｍＡの定電流で放電を行った。その結果、電圧は１．７Ｖ付近で１時間１０分間ほぼ一定となり、その後急激に低下した。これにより電池として動作していることを確認した。電圧が１．５Ｖまで低下したところで再び充電を行い、さらに、１．５〜２．２Ｖの範囲で充放電を１０回繰り返し、二次電池としての動作を確認した。
【０１１７】
（実施例３）
製造例３で合成した重合体を用いた以外は、実施例１と同様の操作で薄膜電極を作成した。さらに、実施例１と同様の操作で測定セルを作成した。
【０１１８】
以上のように作製した測定セルは１．６Ｖの起電力を示し、電池としての動作が確認された。
【０１１９】
（実施例４）
製造例４で合成した重合体を用いた以外は、実施例１と同様の操作で薄膜電極を作成した。さらに、実施例１と同様の操作で測定セルを作成した。
【０１２０】
以上のように作製した測定セルは１．８Ｖの起電力を示し、電池としての動作が確認された。
【０１２１】
（実施例５）
製造例５で合成した重合体を用いた以外は、実施例１と同様の操作で薄膜電極を作成した。さらに、実施例１と同様の操作で測定セルを作成した。
【０１２２】
以上のように作製した測定セルは１．７Ｖの起電力を示し、電池としての動作が確認された。
【０１２３】
（実施例６）
電解液に０．１ｍｏｌ／ｌの塩化ニッケル、塩化アンモニウム水溶液を、負極にニッケルを用いた以外は実施例１と同様の操作でビーカーセルを作成した。
【０１２４】
作製した測定セルは０．８３Ｖの起電力を示し、電池としての動作が確認された。
【０１２５】
（実施例７）
電解液に０．１ｍｏｌ／ｌの塩化アルミニウム、塩化アンモニウム水溶液を、負極にアルミニウムを用いた以外は実施例１と同様の操作でビーカーセルを作成した。
【０１２６】
作製した測定セルは１．４３Ｖの起電力を示し、電池としての動作が確認された。